(57)【要約】【課題】安定した流動性を有し、かつ親水性の高い樹脂粒子の製造方法を提供する。【解決手段】    水溶性高分子分散安定剤を含む水性媒体中、重合性単量体を重合させて形成した樹脂粒子を含む水性分散液から、樹脂粒子を分離して洗浄するか洗浄しないで得られたウェットケーキを、撹拌翼の回転直径（ｄ１）と槽内径（ｄ２）の比ｄ１／ｄ２が０.６≦ｄ１／ｄ２＜１である撹拌翼を備える乾燥機を用いて、ウェットケーキの水分量が１.０〜５.０重量％となるまで撹拌翼先端周速度４.０〜６.０ｍ／ｓで一次乾燥し、次いで、撹拌翼先端周速度１.０〜４.０未満ｍ／ｓで二次乾燥することからなる、２段階の異なる条件下で乾燥して親水性樹脂粒子を得ることを特徴とする親水性樹脂粒子の製造方法。【選択図】図１
2009242632.tif 000002
【特許請求の範囲】
【請求項１】
水溶性高分子分散安定剤を含む水性媒体中、重合性単量体を重合させて形成した樹脂粒子を含む水性分散液から、樹脂粒子を分離して洗浄するか洗浄しないで得られたウェットケーキを、撹拌翼の回転直径（ｄ１）と槽内径（ｄ２）の比ｄ１／ｄ２が０.６≦ｄ１／ｄ２＜１である撹拌翼を備える乾燥機を用いて、ウェットケーキの水分量が１.０〜５.０重量％となるまで撹拌翼先端周速度４.０〜６.０ｍ／ｓで一次乾燥し、次いで、撹拌翼先端周速度１.０〜４.０未満ｍ／ｓで二次乾燥することからなる、２段階の異なる条件下で乾燥して親水性樹脂粒子を得ることを特徴とする親水性樹脂粒子の製造方法。
【請求項２】
前記親水性樹脂粒子が、前記水溶性高分子分散安定剤で被覆された表面を有する請求項１に記載の親水性樹脂粒子の製造方法。
【請求項３】
前記水溶性高分子分散安定剤が、ポリビニルアルコールまたはポリビニルピロリドンである請求項１または２に記載の親水性樹脂粒子の製造方法。
【請求項４】
前記重合が、シード重合であることを特徴とする請求項１〜３のいずれか一つに記載の親水性樹脂粒子の製造方法。
【請求項５】
前記洗浄が、精製水、イオン交換水、蒸留水か、または樹脂を溶解しないメタノール、エタノール、アセトンおよびこれらの水溶液からなる群から選択される１以上の媒体で行なわれる請求項１〜４のいずれか一つに記載の親水性樹脂粒子の製造方法。
【請求項６】
前記乾燥機が、減圧手段及び加熱手段を備える請求項１〜５のいずれか一つに記載の親水性樹脂粒子の製造方法。
【発明の詳細な説明】
【技術分野】
【０００１】
本発明は、親水性樹脂粒子の製造方法に関する。より具体的には、本発明は、良好な粉体流動性を有し、かつ水分散性に優れた親水性樹脂粒子の製造方法に関する。
【背景技術】
【０００２】
近年、工業分野では環境対応から水系の溶媒を使用することが多くなり、それに混ぜる樹脂粒子においても親水化、粒子の流動性の向上が求められている。
【０００３】
そこで、例えば、特開平７−２２８６０８号には、重合性ビニルモノマーを転化率９０％以上に重合した後、親水性モノマー１０〜９０重量％を含む重合性ビニルモノマーを添加して重合するポリマー微粒子の製造方法が開示されている（特許文献１）。
【０００４】
また、特開平７−１４９９９３には、アルキル基の炭素数が１〜４のアルキルメタクリレート、アルキル基の炭素数が１〜８のアルキルアクリレートおよび芳香族ビニルモノマーから選ばれた少なくとも１種以上の非架橋性モノマー１００重量部に、架橋性モノマー０.５〜５０重量部を配合後重合して得られた微粒子上の架橋性重合体１００重量部に対し、分子構造中に１個以上の二重結合を有する重合性ポリ（アルキレンオキシド）グリコール系単量体を０.０１〜２５重量部、または重合性スルホン酸塩を０.０１〜１０重量部配合後重合させ、該架橋性重合体の表面を被覆させて得られる帯電防止性微粒子が開示されている（特許文献２）。
【０００５】
また、特許第３４２３２８７号では微粒子状合成樹脂を乾燥する際に撹拌翼先端周速度が０.１〜１０ｍ／ｓで乾燥を行う微粒子状合成樹脂の製造方法が示されている（特許文献３）。
【０００６】
【特許文献１】特開平７−２２８６０８号
【特許文献２】特開平７−１４９９９３号
【特許文献３】特許第３４２３２８７号
【発明の開示】
【発明が解決しようとする課題】
【０００７】
しかしながら、上記の特許文献１および２に記載の方法では、重合後期或いは重合後に親水性の重合性ビニルモノマーを添加すると、親水性の重合性単量体単独の樹脂粒子が生成し、親水性重合性単量体が水相に移行して重合に関与しないので、親水性の高い樹脂粒子を製造することは困難である。
また、上記の特許文献３に記載の周速度の条件下では、水溶性高分子を分散安定剤として用いる樹脂粒子の製造する場合に、安定した流動性をもった粒子が得られない。
そこで、安定した流動性を有し、かつ親水性の高い樹脂粒子の製造方法が望まれている。
【課題を解決するための手段】
【０００８】
本発明者は、水溶性高分子分散安定剤を含む水性媒体中で重合性単量体を重合させ得られた樹脂粒子の乾燥方法に関して、鋭意努力、研究を重ねた結果、撹拌翼を供えた乾燥機で、２段階の撹拌翼の特定の速度下において樹脂粒子を乾燥することにより、安定した流動性を有し、かつ親水性の高い樹脂粒子の製造方法を見出し、本発明を完成した。
【０００９】
かくして、本発明によれば、水溶性高分子分散安定剤を含む水性媒体中、重合性単量体を重合させて形成した樹脂粒子を含む水性分散液から、樹脂粒子を分離して洗浄するか洗浄しないで得られたウェットケーキを、撹拌翼の回転直径（ｄ１）と槽内径（ｄ２）の比ｄ１／ｄ２が０.６≦ｄ１／ｄ２＜１である撹拌翼を備える乾燥機を用いて、ウェットケーキの水分量が１.０〜５.０重量％となるまで撹拌翼先端周速度４.０〜６.０ｍ／ｓで一次乾燥し、次いで、撹拌翼先端周速度１.０〜４.０未満ｍ／ｓで二次乾燥することからなる、２段階の異なる条件下で乾燥して親水性樹脂粒子を得ることを特徴とする親水性樹脂粒子の製造方法が提供される。
【発明の効果】
【００１０】
本発明の親水性樹脂粒子の製造方法により、単分散性に優れ、親水性、粒子流動性が高く、水性媒体中への分散性に優れた親水性樹脂粒子を簡便に得ることができる。
【００１１】
また、本発明の親水性樹脂粒子の製造方法により、ＬＣＤスペーサー・銀塩フィルム用表面改質剤・磁気テープ用フィルム用改質剤・感熱紙走行安定剤等の電子工業分野、レオロジーコントロール剤・艶消し剤等の塗料・インク・接着剤等の化学分野、抗原抗体反応検査用粒子等の医療分野、滑り剤、体質顔料などの化粧品分野、不飽和等ポリエステルなどの樹脂の低収縮化剤、紙、歯科材料、アンチブロッキング剤、光拡散剤、マット化剤、樹脂改質剤等の一般工業分野など多種の分野への応用が可能な親水性樹脂粒子が提供される。
【発明を実施するための最良の形態】
【００１２】
本発明において用いられる用語「ウェットケーキ」とは、水溶性高分子分散安定剤を含む水性媒体中、重合性単量体を重合させて形成した樹脂粒子を含む水性分散液から樹脂粒子を分離し、洗浄するか洗浄しないで得られた未乾燥の、水性媒体を含有する樹脂粒子の集合体、すなわち湿ったケーキ状の樹脂粒子の集合体を意味する。
【００１３】
また、本発明で用いられる用語「撹拌翼先端周速度」とは、以下の式：
撹拌翼先端周速度(ｍ／ｓ)＝撹拌翼の回転直径(ｄ１)(ｍ)×π×撹拌回転数(ｒｐｍ)／６０
で表すことができる。
【００１４】
上記の分散液は、重合性単量体と重合開始剤とを、水溶性高分子分散安定剤を含む水性媒体中に加え重合に付される。この重合方法としては、例えば汎用の懸濁重合法、シード重合法などの方法が用いられる。
上記の水性媒体としては、精製水、イオン交換水、蒸留水ならびにこれらの水と混和し、かつ重合反応に影響を及ぼさないメタノール、エチルアルコールおよび１,４−ジオキサンなどが挙げられる。
【００１５】
上記の重合性単量体としては、スチレン、α−メチルスチレン系単量体；塩化ビニル；酢酸ビニル、プロピオン酸ビニル等のビニルエステル系単量体；アクリロニトリル等の不飽和ニトリル系単量体；（メタ）アクリル酸メチル、（メタ）アクリル酸エチル、（メタ）アクリル酸ブチル、（メタ）アクリル酸２−エチルヘキシル、（メタ）アクリル酸ステアリル等の（メタ）アクリル酸エステル系単量体；ブタジエン、イソプレン等の共役ジエン類等の単官能性単量体の他、ジビニルベンゼン、トリメチロールプロパンジアクリレート、トリメチロールプロパントリメタクリレート、テトラメチロールプロパンテトラ（メタ）アクリレート、エチレングリコールジメタクリレート等の多官能性単量体が挙げられる。上記の単量体は単独で用いてもよく、二種以上を併用してもよい。なお、上記の（メタ）アクリとは、アクリまたはメタクリを意味する。
【００１６】
上記の重合開始剤としては、例えば、過硫酸カリウム、過酸化ベンゾイル、過酸化ラウロイル、オルソクロロ過酸化ベンゾイル、オルソメトキシ過酸化ベンゾイル、３,５,５−トリメチルヘキサノイルパーオキサイド、ｔ−ブチルパーオキシ−２−エチルヘキサノエート、ジ−ｔ−ブチルパーオキサイド等の有機過酸化物；２,２'−アゾビスイソブチロニトリル、アゾビスシクロヘキサカルボニトリル、２,２'−アゾビス（２,４−ジメチルバレロニトリル）等のアゾ系化合物などが挙げられる。
【００１７】
上記の重合開始剤は、通常、上記の重合性単量体１００重量部に対して０.１〜５.０重量部の割合で用いられる。
【００１８】
また、上記の水溶性高分子分散安定剤としては、１００ｇの水に対して０．１ｇ以上溶解する安定剤を使用でき、例えば、ポリビニルアルコール、ポリカルボン酸、セルロース類（ヒドロキシエチルセルロース、カルボキシメチルセルロース等）、ポリビニルピロリドン、ゼラチンおよびデンプンなどが挙げられる。またトリポリリン酸ナトリウム等の無機系水溶性高分子も併用することができる。
【００１９】
これらのうち、重合度４００〜４０００のポリビニルアルコール、および重量平均分子量６０００〜３００万のポリビニルピロリドンが好ましく、特に、ケン化度８０〜９８％、重合度５０〜３０００のポリビニルアルコールが好ましい。
なお、高分子分散安定剤の添加量は、重合性単量体１００重量部に対して１〜１０重量部が好ましい。
【００２０】
上記の重合は、通常、水性媒体１００重量部に対して、重合性単量体１０〜１００重量部、水溶性高分子分散安定剤０．１〜１０重量部及び重合開始剤０．０１〜５重量部が用いられる。
また、上記の重合には、単分散性の粒子を得るためにシード重合法が好適に用いられる。
【００２１】
上記のシード重合法に用いられるシード粒子としては、スチレン系単量体、スチレン・ブタジエン系単量体、（メタ）アクリル酸エステル系単量体、酢酸ビニル系単量体、スチレン系単量体と（メタ）アクリル系単量体の共重合体等の重合体が挙げられる。
これらのシード粒子としては、平均粒子径０.１〜１０μｍで、且つＣＶ値〔（粒子径標準偏差／平均粒子径）×１００で表される〕が、１５％以下の非架橋型の粒子が好ましい。
【００２２】
これらのシード粒子は、水性媒体中、当業者に周知のソープフリー乳化重合または分散重合法などを用いて製造されるが、これらの方法に限定されず公知の技術が適用可能である。
また、シード粒子の製造には、アルキルメルカプタン類、例えば、ノルマルオクチルメルカプタンまたは四塩化炭素などの連鎖移動剤を用いることができる。
【００２３】
また、シード粒子の製造には、シード粒子の分散安定性を向上させるために界面活性剤や水溶性高分子分散安定剤を用いることができる。
上記の界面活性剤としては、ラウリル硫酸ナトリウム、ラウリルベンゼンスルホン酸ナトリウム等のアニオン系界面活性剤が挙げられる。
【００２４】
また、上記の水溶性高分子分散安定剤としては、例えば、ポリビニルアルコール、ポリビニルエーテル、ポリカルボン酸、セルロース類（ヒドロキシエチルセルロース、カルボキシメチルセルロース等）、ポリビニルピロリドン、ゼラチン、デンプン、などである。またトリポリリン酸ナトリウム等の無機系水溶性高分子化合物も併用することができる。これらのうち、ポリビニルアルコール、ポリビニルピロリドンが好ましい。
上記の高分子分散安定剤の添加量は、上記単量体１００重量部に対して１〜１０重量部が好ましい。
【００２５】
得られたシード粒子を、水溶性高分子分散安定剤および重合性単量体を含む水性媒体中に加え、重合開始剤の存在下、重合性単量体をシード重合させて樹脂粒子が製造される。
【００２６】
本発明のシード重合における重合性単量体の添加量は、シード粒子１重量部に対して５〜２００重量部が好ましい。これは、重合性単量体の添加量が、シード粒子１重量部に対して、５重量部より少なくなると重合による粒子径の増加は小さく、また、２００重量部より多くなくなると完全にシード粒子に吸着されず、水性媒体中で独自に懸濁重合し異常粒子を生成し易くなるからである。
【００２７】
以下、単分散性に優れた本発明による親水性樹脂粒子の製造方法について具体的に説明する。
先ず、重合開始剤を含む重合性単量体を、水溶性高分子分散安定剤を含む水性媒体に混合しホモジナイザー、超音波処理機、ナノマイザー等の微細乳化機により微分散させ、微分散エマルジョンを得る。
【００２８】
上記の微分散エマルジョンを調製する際に、重合性単量体および重合開始剤を予め混合して微分散させてもよいし、両者を別々に微分散させたものを混合してもよい。
得られた微分散エマルジョンの粒子径は、シード粒子よりも小さい方が、シード粒子に効率よく吸収されるので好ましい。
【００２９】
上記の微分散エマルジョンと、シード粒子を水性媒体中に分散させたもの（以下、シード粒子分散液という）とを混合し、撹拌しながらシード粒子に重合性単量体、重合開始剤を吸収させ、シード粒子を膨潤させた後で、重合性単量体の重合を行う。
この吸収操作では、通常、上記の微分散エマルジョンとシード粒子分散液とを混合し、室温で１〜１２時間撹拌する方法が採用されるが、両者の混合液を３０〜５０℃程度に加温することにより吸収を促進することができる。
【００３０】
上記のシード粒子の膨潤度は、上記の微分散エマルジョンとシード粒子分散液との混合比率を変えることにより調節することが可能である。
上記のシード粒子の膨潤度とは、膨潤前のシード粒子に対する膨潤後のシード粒子の体積比で定義される。
【００３１】
なお、上記の微分散エマルジョンの吸収の終了は光学顕微鏡により、シード粒子を観察し、その粒子径を確認することにより判定できる。
通常、シード粒子１重量部に対して重合性単量体を５〜２００重量部の範囲で用いるのが好ましい。
【００３２】
この重合反応は、上記のシード粒子に重合性単量体、重合開始剤を完全に吸収させた後に、昇温して行うのが好ましい。
上記の重合反応の温度は、重合性単量体、重合開始剤の種類に応じて、適宜選択することができるが、通常、２５〜１００℃が好ましく、より好ましくは５０〜９０℃である。
上記の重合工程において、樹脂粒子の分散安定性を向上させるために、前記の界面活性剤を添加してもよい。
【００３３】
上記の界面活性剤は、シード粒子に重合性単量体、水溶性高分子分散安定剤および重合開始剤を吸収させた後で添加してもよいし、上記の重合性単量体、水溶性高分子分散安定剤および重合開始剤を微分散させる時に添加してもよい。上記の界面活性剤を微分散時に添加することによって、微分散時の安定化と重合時の分散安定化との両方を得ることができる。
【００３４】
上記の重合方法により得られる樹脂粒子の粒子径は、用いられるシード粒子の粒子径、上記の重合性単量体とシード粒子の混合割合によって自由に設計可能であるが、特に、上記の重合方法は粒子径１〜５０μｍ、ＣＶ値１５％以下の単分散樹脂粒子の製造に好適である。
【００３５】
重合完了後、形成された樹脂粒子を含む水性分散液から、樹脂粒子を分離してウェットケーキが得られる。
上記の樹脂粒子の分離方法としては、ろ過または遠心分離を用いることができる。
また、上記の水性分散液から分離した樹脂粒子は、反応に用いた水性媒体と同一の媒体で洗浄してもよく、さらに乾燥を促進するために、メタノール、エタノールおよびアセトンなどの樹脂粒子を溶解しない溶剤またはこれらの水溶液で洗浄してもよい。
【００３６】
得られたウェットケーキの乾燥は、図１で示す、上下に回転して天地を逆にできる乾燥機１で行うことができる。
この乾燥機１は、内径ｄ２が１００ｃｍであり、内容量が３００Ｌであり、邪魔板（バッフル）を設けてもよく、撹拌翼を備えている。このような乾燥機は、例えば月島機械社から入手可能である。
【００３７】
撹拌翼の形状については特に限定はなく、具体的な撹拌翼の例としては、例えばＶ型パドル翼、ファードラー翼、傾斜パドル翼、平パドル翼、プルマージン翼等のパドル翼、タービン翼、ファンタービン翼等のタービン翼、マリンプロペラ翼のようなプロペラ翼等が挙げられる。これら撹拌翼は、単段翼であっても多段翼であってもよい。
乾燥機１の１つの形態として、例えば図２および図３に示すような３枚羽のプロペラ翼の回転直径ｄ１が９５ｃｍである撹拌翼を備えている乾燥機が挙げられる。
しかしながら、３枚羽に限定されず、例えば４枚羽または５枚羽であってもよく、また、羽の中が抜けた羽の枠だけの形状であってもよい。
【００３８】
本発明の樹脂粒子の製造方法に用いられる樹脂粒子の製造装置の一例を図１に示す。図１に示したように、上下方向の略中央部にろ過材５が水平方向に張設されている。
なおろ過材としては、樹脂粒子が水系分散媒体中に分散してなる懸濁液から水系分散媒体をろ過分離することができれば、特に限定されず、例えば多孔体、織布、不織布等の濾布、焼結金属からなる金網、合成樹脂からなる網およびグラスフィルターなどが挙げられる。
【００３９】
更に上記の容器の下端中央部には、ウェットケーキの乾燥時に撹拌するための撹拌翼１６が配設されている。そして容器上部には貫通する給排気口１１が貫設され、図示しない真空ポンプが接続されることにより、容器内を減圧状態とすることができる。
【００４０】
また、乾燥機１の容器３とジャケット４との二重壁間は、加熱手段のために中空となっている。この空間内には、図示しない供給装置から供給管２１を経て熱水、熱風、蒸気等の熱媒体がジャケット４の上部に設けた供給口２２から供給可能となっており、空間内を一巡した熱媒体はジャケット４の底部に設けた排出口２３から排出管２４を通り、図示しないポンプにより排出される。
【００４１】
ウェットケーキの一次乾燥における撹拌翼先端周速度は、４.０〜６.０ｍ／ｓが好ましい。
撹拌翼先端周速度が４.０ｍ／ｓより遅いと樹脂粒子の凝集が生じるため好ましくない。また、６.０ｍ／ｓより速いと粒子表面に付着した水溶性高分子分散安定剤が部分的に剥がれることにより、粒子流動性が悪くなるため好ましくない。
【００４２】
一次乾燥の水分量は１.０〜５.０重量％となった時点で終了することが好ましい。
水分量が５.０重量％より多いときに終了すると、二次乾燥に時間がかかり好ましくない。また、水分量が１.０重量％未満で上記の撹拌翼先端周速度で撹拌を行うと、樹脂粒子の飛散が生じるだけでなく、粒子表面に付着した水溶性高分子分散安定剤が部分的に剥がれることにより、流動性に優れた粒子が得られない。
【００４３】
一次乾燥終了後、二次乾燥を行うが、二次乾燥の撹拌回転数は１.０〜４.０未満ｍ／ｓが好ましい。
撹拌翼先端周速度が１.０ｍ／ｓ未満であると粒子を撹拌する能力が不足し、乾燥過程において樹脂粒子の凝集が生じるため好ましくない。また、水分が低い状態で撹拌回転数が４.０ｍ／ｓを超えると樹脂粒子が破砕したり、樹脂粒子表面の水溶性高分子分散安定剤が部分的に剥がれ、粒子の流動性が悪くなり好ましくない。
【実施例】
【００４４】
以下、実施例に基づいて本発明の重合性粒子の製造方法をさらに具体的に説明するが、本発明はこれら実施例に限定されるものではない。なお、下記実施例において「部」および「％」は、各々重量部および重量％を示す。
【００４５】
（シード粒子の製造例）
温度計と窒素導入管とを装着した容器５リットルのオートクレーブに、単量体であるメタクリル酸エチル５００ｇにノルマルオクチルメルカプタン１０ｇを溶解したものにイオン交換水２８００ｇを加え、これを攪拌しながら窒素気流中で７０℃に昇温し、重合開始剤として過硫酸カリウム５ｇを投入し、７０℃で１２時間ソープフリーの重合反応を行い、平均粒子径が０．７μｍの単分散ポリメタクリル酸エチルの分散液（シード粒子Ａ）を得た。
【００４６】
次に重合性単量体としてメチルメタクリレート５５０ｇに重合開始剤としてジメチル２,２'−アゾビスイソブチルニトリル５．５ｇ、ノルマルオクチルメルカプタン５．５ｇ溶解し、得られた単量体混合物を界面活性剤としてコハクスルホン酸ナトリウム５．５ｇが含まれたイオン交換水２１００ｇと混合しＴ．Ｋホモミキサー（プライミクス社製）にて８０００ｒｐｍで１０分間処理して乳化液を得た。
【００４７】
この乳化液に上記で得た平均粒径が０．７μｍのシード粒子の分散液３４ｇを加え３時間攪拌をおこなった。更に分散安定剤としてポリビニルピロリドン（ＰＶＰ−Ｋ９０  ＩＳＰ社製）２０ｇの水溶液１１００ｇをオートクレーブに入れ、攪拌しながら６０℃で６時間重合を行った。得られた重合体粒子（シード粒子Ｂ）の粒度分布をコールター社製のコールターカウンターで測定したところ、平均粒子径が３．３μｍで偏差係数（ＣＶ値）が９．０％であり、粒径が非常に良く揃っていることを認めた。
【００４８】
（平均粒子径測定方法）
測定方法はCoulter Electronics Limited発行のREFERENCE MANUAL FOR THE COULTER MULTISIZER（１９８７）に従って、５０μｍ又は１００μｍアパチャーを用いてキャリブレーションを行い測定した。
具体的には、樹脂粒子０.１ｇを０.１％ノニオン系界面活性剤（ポリオキシエチレンソルビタンモノラウレート、花王社製：レオドールＴＷ―Ｌ１２０）溶液１０ｍｌ中にタッチミキサーおよび超音波を用いて予備分散させ、これを本体備え付けの、ISOTON II（ベックマンコールター社製：測定用電解液）を満たしたビーカー中に、緩く撹拌しながらスポイドで滴下して、本体画面の濃度計の示度を１０％前後に合わせた。次にマルチサイザーII本体にアパチャーサイズ１００μｍ、電流(Current)を１６００、ゲインを２、極性(Polarity)を＋又はアパチャーサイズ５０μｍ、電流(Current)を８００、ゲインを４、極性を＋と入力してマニュアルで測定を行った。粒子径１０μｍ以上は１００μｍのアパチャーを用い、粒子径１０μｍ未満は５０μｍのアパチャーを用いた。測定中はビーカー内を気泡が入らない程度に緩く撹拌しておき、樹脂粒子を１０万個測定した点で測定を終了した。
【００４９】
変動係数（ＣＶ値）とは標準偏差（σ）および前記平均粒子径（ｘ）から以下の式により算出された値である。
ＣＶ値（％）＝（σ／ｘ）×１００
【００５０】
（親水性の評価方法）
親水性の評価は次の方法により評価した。イオン交換水９０ｇ、エタノール１０ｇと長さ３０ｍｍの攪拌子とを２００ｍｌビーカーに入れマグネティックスターラー（柴田科学機器工業製  ＭＧＰ−３０１型  目盛設定６）により液面が流動する程度攪拌する。その後樹脂粒子１ｇを投入し、液面下に沈降分散するまでの時間を測定した。１８０秒（３分）以内に液中に完全に沈降分散したものは親水性が強く、１８０秒（３分）経っても液面に樹脂粒子が観察されるものは親水性が弱いと評価した。
【００５１】
（流動性の評価方法）
流動性の評価は安息角を用いて行った。
なお、安息角は、２６ｍｍφの円のテーブルの上に、一定高さからふるいを通して少しずつ粒子を落下させた。粒子の山が崩壊する直前で粒子の供給を停止した。円テーブルの上にできた粒子の山の底角を安息角として測定した。
【００５２】
（水分量の測定方法）
ＪＩＳ  Ｋ０１１３「電位差・電流・電量  カールフィシャー滴定方法通則」に準拠してカールフィシャー法により電量滴定を行い、水分量を測定した。樹脂粒子の水分は０.２％以下を乾燥終点とした。
【００５３】
（樹脂粒子の電子顕微鏡写真）
樹脂粒子の電子顕微鏡写真は、ＪＳＭ−６３６０ＬＶ（日本電子データム社製）を用い、加速電圧５ｋｖ、観察倍率３０００倍にて樹脂粒子の観察を行った。
【００５４】
実施例１
重合性単量体としてメチルメタクリレート１４ｋｇ、エチレングリコールジメタクリレート６ｋｇ部に重合開始剤としてジメチル２,２'−アゾビスイソブチルニトリル０．１２ｋｇ、ベンゾイルパーオキサイド０．１２ｋｇを溶解し、得られた単量体混合物を界面活性剤としてコハクスルホン酸ナトリウム０．１ｋｇが含まれたイオン交換水２０ｋｇと混合しＴ．Ｋホモミキサー（プライミクス社製）にて８０００ｒｐｍで１０分間処理して乳化液を得た。この乳化液に上記で得た平均粒径が３．３μｍのシード粒子Ｂの分散液を１．３ｋｇ攪拌しながら加えた。
【００５５】
攪拌を３時間継続後、分散液を光学顕微鏡で観察したところ、乳化液中の単量体はシード粒子に吸収されていることを認めた。その後、分散安定剤としてポリビニルアルコール（クラレ社製  ＰＶＡ−２２４Ｅ）１ｋｇを溶解した水溶液６０ｋｇをオートクレーブに入れ、攪拌しながら７０℃で４時間重合を行った。得られた重合体粒子の粒度分布をコールター社製のコールターカウンターで測定したところ、平均粒子径が１４．５μｍで変動係数（ＣＶ値）が９．８％であった。
【００５６】
上記で得た分散液を固液分離後、水洗浄を行い、固形分７５％のウェットケーキを得た。これを上述した製造装置（ｄ１／ｄ２=０.９７）に入れ、ジャケット温度６０℃、真空圧を０.０９５Ｍｐａに設定し一次乾燥を撹拌翼先端周速度３.１ｍ／ｓ（撹拌回転数６０ｒｐｍ）で５時間行った。その時の樹脂サンプルの水分を測定すると４.８％であった。更に二次乾燥を撹拌翼先端周速度２.６ｍ／ｓ（撹拌回転数５０ｒｐｍ）で４時間行った。その時の樹脂サンプルの水分は０.１％であった。
得られた樹脂粒子の電子顕微鏡写真を図４に示す。
上記の実施例１で得られた樹脂粒子の電子顕微鏡写真から、実施例１による樹脂粒子は、ほぼ真球で、その表面は、極めて滑らかであることが判明した。
【００５７】
実施例２
一次乾燥時の撹拌翼先端周速度を５.８ｍ／ｓ（撹拌回転数１１０ｒｐｍ）、二次乾燥時の撹拌翼先端周速度を1.０ｍ／ｓ（撹拌回転数２０ｒｐｍ）とした以外は、実施例１と同様に実施した。
【００５８】
実施例３
一次乾燥時の撹拌翼先端周速度を４.７ｍ／ｓ（撹拌回転数９０ｒｐｍ）、二次乾燥時の撹拌翼先端周速度を３.７ｍ／ｓ（撹拌回転数70ｒｐｍ）とした以外は実施例１と同様に実施した。
【００５９】
実施例４
乾燥機撹拌翼の外径（ｄ１）と槽径（ｄ２）の比ｄ１/ｄ２を０.６とした以外は実施例２と同様に実施した。
【００６０】
実施例５
分散安定剤としてポリビニルピロリドン（ＰＶＰ−Ｋ１２０  ＩＳＰ社製）を２５部とした以外は、実施例１と同様に実施した。
【００６１】
比較例１
一次乾燥時の撹拌翼先端周速度を６.３ｍ／ｓ（撹拌回転数１２０ｒｐｍ）、二次乾燥時の撹拌翼先端周速度を３.１ｍ／ｓ（撹拌回転数６０ｒｐｍ）とした以外は実施例１と同様に実施した。
得られた樹脂粒子の電子顕微鏡写真を図５に示す。
上記の比較例１で得られた樹脂粒子の電子顕微鏡写真から、比較例１による樹脂粒子は、ほぼ真球であるものの、その表面には、突起が観察され、樹脂粒子の表面が滑らかでなく、また、安息角を測定したところ安息角が高く、流動性が悪いことが判明した。
【００６２】
比較例２
一次乾燥時の周速度を１.６ｍ／ｓ（撹拌回転数３０ｒｐｍ）、二次乾燥時の撹拌翼先端周速度を２.６ｍ／ｓ（撹拌回転数５０ｒｐｍ）とした以外は実施例１と同様に実施した。
【００６３】
比較例３
一次乾燥時の周速度を4.7ｍ／ｓ（撹拌回転数90ｒｐｍ）、二次乾燥時の周速度を4.7ｍ／ｓ（撹拌回転数60ｒｐｍ）とした以外は実施例１と同様に実施した。
【００６４】
比較例４
一次乾燥時の周速度を３.１ｍ／ｓ（撹拌回転数６０ｒｐｍ）、二次乾燥時の周速度を０.８ｍ／ｓ（撹拌回転数１５ｒｐｍ）とした以外は実施例１と同様に実施した。
【００６５】
比較例５
一次乾燥時の周速度を４.７ｍ／ｓ（撹拌回転数９０ｒｐｍ）、二次乾燥時の周速度を３.１ｍ／ｓ（撹拌回転数６０ｒｐｍ）とした以外は実施例１と同様に実施した。
【００６６】
比較例６
一次乾燥時の周速度を２.１ｍ／ｓ（撹拌回転数４０ｒｐｍ）、二次乾燥時の周速度を３.１ｍ／ｓ（撹拌回転数６０ｒｐｍ）とした以外は実施例１と同様に実施した。
【００６７】
比較例７
乾燥機撹拌翼の外径（ｄ１）と槽径（ｄ２）の比ｄ１／ｄ２を０.４５とした以外は実施例２と同様に実施した。
【００６８】
比較例8
温度計と窒素導入管を備えた重合機にラウリル硫酸ナトリウム３．６ｇを溶解させたイオン交換水９０ｋｇを入れ、そこへ第三リン酸カルシウム９ｋｇを分散させた。これに予め調整しておいたメタクリル酸メチル１２．６ｋｇ、エチレングリコールジメタクリレート５．４ｋｇ、２−ヒドロキシブチルメタクリレート０．１８ｋｇの重合性単量体成分に過酸化ベンゾイル９０ｇ、アゾビスイソブチロニトリル９０ｇを溶解させた混合液をいれて、その液をＴ．Ｋホモミキサー（プライミクス社製）にて４０００ｒｐｍで１０分間攪拌した。次に、重合器を６５℃に加熱して攪拌しながら懸濁重合を行った後、冷却した。上記で得た分散液を固液分離後、水洗浄を行い、固形分７８％のウェットケーキを得た。得られた重合体粒子の粒子径は１４．２μｍであった。乾燥条件は実施例１と同様に行った。
【００６９】
上記の実施例１〜５および比較例１〜８における１次乾燥および２次乾燥の乾燥条件、ならびに得られたそれぞれの樹脂の親水性、流動性および凝集の有無について測定した結果を、以下の表にまとめて示す。
【００７０】
【表１】
2009242632.tif 000003
【００７１】
上記の結果から、実施例１〜５で得られた樹脂粒子は、いずれも親水性および流動性において優れ、かつ樹脂粒子が凝集していないことが判った。
一方、比較例１、３、５および８で得られた樹脂粒子は、いずれも樹脂粒子の凝集こそ起こしていないものの、親水性が本発明による樹脂粒子よりも親水性が著しく劣っており、さらに流動性も低いことが判明した。
他方、比較例２、４、６および７で得られた樹脂粒子は、いずれも樹脂粒子どうしが凝集し、親水性も安息角も測定不可能であった。
【産業上の利用可能性】
【００７２】
本発明の親水性樹脂粒子の製造方法により得られる樹脂粒子は、単分散性に優れ、親水性、粒子流動性が高く、水性媒体中への分散性に優れているので、ＬＣＤスペーサー・銀塩フィルム用表面改質剤・磁気テープ用フィルム用改質剤・感熱紙走行安定剤等の電子工業分野、レオロジーコントロール剤・艶消し剤等の塗料・インク・接着剤等の化学分野、抗原抗体反応検査用粒子等の医療分野、滑り剤、体質顔料などの化粧品分野、不飽和等ポリエステルなどの樹脂の低収縮化剤、紙、歯科材料、アンチブロッキング剤、光拡散剤、マット化剤、樹脂改質剤等の一般工業分野など多種の分野への応用が可能である。
【図面の簡単な説明】
【００７３】
【図１】本発明で用いた乾燥機の模式図である。
【図２】乾燥機が備える撹拌翼の上面図である。
【図３】乾燥機が備える撹拌翼の側面図である。
【図４】実施例１で得られた樹脂粒子の電子顕微鏡写真である。
【図５】比較例１で得られた樹脂粒子の電子顕微鏡写真である。
【符号の説明】
【００７４】
１  乾燥機
２  円形胴部
３  容器
４  ジャケット
５  ろ過材
６  ろ過室
７  乾燥室
８  回転軸
９  乾燥物排出口
１０  スラリー供給口
１１  給排気口
１２  ろ液排出管
１３  撹拌機構
１４  モータ
１５  回転軸
１６  撹拌翼
１８  熱媒体供給管
１９  熱媒体供給口
２０  熱媒体排出口
２１  供給管
２２  供給口
２３  排出口  
２４  排出管
【図３】
2009242632.tif 000004
【図１】
2009242632.tif 000005
【図２】
2009242632.tif 000006
【図４】
2009242632.tif 000007
【図５】
2009242632.tif 000008